(57)【要約】【課題】高い導電率、および高い強度を有するＡｌ−Ｍｇ−Ｓｉ系合金板を提供する。【解決手段】化学組成が、Ｓｉ：０．２〜０．８質量％、Ｍｇ：０．３〜１質量％、Ｆｅ：０．５質量％以下およびＣｕ：０．５質量％以下を含有し、さらにＴｉ：０．１質量％以下またはＢ：０．１質量％以下の少なくとも１種を含有し、残部Ａｌ及び不可避不純物からなるＡｌ−Ｍｇ−Ｓｉ系合金材の引張強さを１５０ＭＰａ以上、０．２％耐力（ＭＰａ）を引張強さ（ＭＰａ）で除した値を０．６５以上１．００以下、導電率を５１％＜導電率＜５４％(ＩＡＣＳ)、板厚を９ｍｍ≦板厚≦６０ｍｍとする。【選択図】なし【特許請求の範囲】
【請求項１】
化学組成が、Ｓｉ：０．２〜０．８質量％、Ｍｇ：０．３〜１質量％、Ｆｅ：０．５質量％以下およびＣｕ：０．５質量％以下を含有し、さらにＴｉ：０．１質量％以下またはＢ：０．１質量％以下の少なくとも１種を含有し、残部Ａｌ及び不可避不純物からなり、引張強さが１５０ＭＰａ以上であり、０．２％耐力（ＭＰａ）を引張強さ（ＭＰａ）で除した値が０．６５以上１．００以下、導電率が５１％＜導電率＜５４％(ＩＡＣＳ)、板厚は９ｍｍ≦板厚≦６０ｍｍであるＡｌ−Ｍｇ−Ｓｉ系合金板。
【請求項２】
不純物としてのＭｎ 、Ｃｒ、およびＺｎが、それぞれ０．１質量％以下に規制されている請求項１に記載のＡｌ−Ｍｇ−Ｓｉ系合金板。
【請求項３】
不純物としてのＮｉ、Ｖ、Ｇａ、Ｐｂ、Ｓｎ、ＢｉおよびＺｒが、それぞれ０．０５質量％以下に規制されている請求項１または請求項２に記載のＡｌ−Ｍｇ−Ｓｉ系合金板。
【請求項４】
不純物としてのＡｇが０．０５質量％以下に規制されている請求項１ないし請求項３の何れか１項に記載のＡｌ−Ｍｇ−Ｓｉ系合金板。
【請求項５】
不純物としての希土類元素の合計含有量が０．１質量％以下に規制されている請求項１ないし請求項４の何れか１項に記載のＡｌ−Ｍｇ−Ｓｉ系合金板。
【発明の詳細な説明】
【技術分野】
【０００１】
この発明は、Ａｌ−Ｍｇ―Ｓｉ系合金板、特に熱伝導性、導電性、強度に優れたＡｌ−Ｍｇ―Ｓｉ系合金板に関する。
【背景技術】
【０００２】
薄型テレビ、パーソナルコンピューター用薄型モニター、ノートパソコン、タブレットパソコン、カーナビゲーションシステム、ポータブルナビゲーションシステム、スマートフォンや携帯電話等の携帯端末等の製品のシャーシ、メタルベースプリント基板、内部カバーのように発熱体を内蔵または装着する部材材料においては、速やかに放熱するための優れた熱伝導性、強度および加工性が求められる。
【０００３】
ＪＩＳ１１００、１０５０、１０７０等の純アルミニウム合金は熱伝導性に優れるが、強度が低い。高強材として用いられるＪＩＳ５０５２等のＡｌ−Ｍｇ合金（５０００系合金）は、純アルミニウム系合金よりも熱伝導性および導電性が著しく劣る。
【０００４】
これに対しＡｌ−Ｍｇ−Ｓｉ系合金（６０００系合金）は、熱伝導性および導電性が良く時効硬化により強度向上を図ることができるため、Ａｌ−Ｍｇ―Ｓｉ系合金を用いて強度、熱伝導性、加工性に優れたアルミニウム合金板を得る方法が検討されている。
【０００５】
例えば、特許文献１には、Ｍｇを０．１〜０．３４質量％、Ｓｉを０．２〜０．８質量％、Ｃｕを０．２２〜１．０質量％含有し、残部がＡｌ及び不可避不純物からなり、Ｓｉ／Ｍｇ含有量比が１．３以上である合金を、半連続鋳造で厚さ２５０ｍｍ以上の鋳塊とし、４００〜５４０℃の温度で予備加熱を経て熱間圧延、５０〜８５％の圧下率で冷間圧延を施した後、１４０〜２８０℃の温度で焼鈍をすることを特徴とする圧延板の製造方法が開示されている。
【０００６】
特許文献２には、Ｓｉ：０．２〜１．５質量％、Ｍｇ：０．２〜１．５質量％、Ｆｅ：０．３質量％以下を含有し、さらに、Mｎ：０．０２〜０．１５質量％、Ｃｒ：０．０２〜０．１５％の１種または２種を含有するとともに、残部がAｌおよび不可避不純物中のＴｉが０．２％以下に規制されるか、もしくはこれにＣｕ：０．０１〜１質量％か希土類元素：０．０１〜０．２質量％の１種または２種を含有する組成を有するアルミニウム合金板を連続鋳造圧延により作製し、その後冷間圧延し、次いで５００〜５７０℃の溶体化処理を行い、続いてさらに冷間圧延率５〜４０％で冷間圧延を行い、冷間圧延後１５０〜１９０℃未満で加熱する時効処理を行うことを特徴とする熱伝導性、強度および曲げ加工性に優れたアルミニウム合金板の製造方法が記載されている。
【０００７】
特許文献３には、Ａｌ−Ｍｇ―Ｓｉ系合金鋳塊を均質化処理し、熱間粗圧延および熱間仕上げ圧延した後に冷間圧延した合金板を所要形状に加工して製造された放熱部材であって、Ｓｉ：０．２〜０．８ｗｔ％、Ｍｇ：０．３〜０．９ｗｔ％、Ｆｅ：０．３５ｗｔ％以下、Ｃｕ：０．２０ｗｔ％以下を含有し、残部Ａｌおよび不可避不純物からなることを特徴とするアルミニウム放熱部材が開示されている。
【０００８】
なお、Ａｌ−Ｍｇ―Ｓｉ系合金においては、熱伝導率と導電率が良好な相関性を示し、優れた熱伝導性を有するアルミニウム合金板は優れた導電率を有し、放熱部材材料はもちろん導電部材材料として用いることができる。
【先行技術文献】
【特許文献】
【０００９】
【特許文献１】特開２０１２−６２５１７号公報
【特許文献２】特開２００７−９２６２号公報
【特許文献３】特開２０００−２２６６２８号公報
【発明の概要】
【発明が解決しようとする課題】
【００１０】
加工性は引張強さと耐力の関係に影響される。耐力が引張強さに比べ低い場合は、加工硬化が起こり、多段成形加工の場合は加工性が低下する。また、Ａｌ−Ｍｇ―Ｓｉ系合金板の金属組織によっても加工性は変化する。
【００１１】
しかしながら、特許文献１では、工程条件の検討が不十分であり、耐力についても検討されていない。また、特許文献１において、張強さはＳｉまたはＣｕの寄与により改善がなされたものであり、Ａｌの次に多い元素は、ＳｉもしくはＣｕであり、Ｍｇの含有量が比較的少なく、ＳｉおよびＭｇをほぼ同じ割合で含有する合金は特許文献１の請求範囲に含まれない。また板材としての特性、板厚の記載が特許文献１の請求範囲にはない。
【００１２】
特許文献２では、比較的高い強度が得られるものの実施例記載の導電率は低い。
【００１３】
特許文献３では、実施例に記載された発明品１は引張強さと耐力の差が小さいが熱電導度が低く、発明品２では発明品１より熱電導度は高いが、引張強さと耐力の差が発明品１より大きい。
【００１４】
上記のように、特許文献１〜３では、引張強さと耐力の値が近く高い導電率を有するＡｌ−Ｍｇ―Ｓｉ系合金板を得ることは非常に困難である。
【００１５】
本発明は、上述した技術背景に鑑み、０．２％耐力（ＭＰａ）を引張強さ（ＭＰａ）で除した値が高く、高い導電率、および高い強度を有するＡｌ−Ｍｇ−Ｓｉ系合金板を提供することを目的とする。
【課題を解決するための手段】
【００１６】
上記課題は、以下の手段によって解決される。
（１）化学組成が、Ｓｉ：０．２〜０．８質量％、Ｍｇ：０．３〜１質量％、Ｆｅ：０．５質量％以下およびＣｕ：０．５質量％以下を含有し、さらにＴｉ：０．１質量％以下またはＢ：０．１質量％以下の少なくとも１種を含有し、残部Ａｌ及び不可避不純物からなり、引張強さが１５０ＭＰａ以上であり、０．２％耐力（ＭＰａ）を引張強さ（ＭＰａ）で除した値が０．６５以上１．００以下、導電率が５１％＜導電率＜５４％(ＩＡＣＳ)、板厚は９ｍｍ≦板厚≦６０ｍｍであるＡｌ−Ｍｇ−Ｓｉ系合金板。
（２）不純物としてのＭｎ、Ｃｒ、およびＺｎが、それぞれ０．１質量％以下に規制されている前項１に記載のＡｌ−Ｍｇ−Ｓｉ系合金板。
（３）不純物としてのＮｉ、Ｖ、Ｇａ、Ｐｂ、Ｓｎ、ＢｉおよびＺｒが、それぞれ０．０５質量％以下に規制されている前項１または前項２に記載のＡｌ−Ｍｇ−Ｓｉ系合金材。
（４）不純物としてのＡｇが０．０５質量％以下に規制されている前項１ないし前項３の何れか１項に記載のＡｌ−Ｍｇ−Ｓｉ系合金板。
（５）不純物としての希土類元素の合計含有量が０．１質量％以下に規制されている前項１ないし前項４の何れか１項に記載のＡｌ−Ｍｇ−Ｓｉ系合金板。
【発明の効果】
【００１７】
前項（１）に記載の発明によれば、化学組成が、Ｓｉ：０．２〜０．８質量％、Ｍｇ：０．３〜１質量％、Ｆｅ：０．５質量％以下およびＣｕ：０．５質量％以下を含有し、さらにＴｉ：０．１質量％以下またはＢ：０．１質量％以下の少なくとも１種を含有し、残部Ａｌ及び不可避不純物からなり、引張強さが強く、０．２％耐力（ＭＰａ）を引張強さ（ＭＰａ）で除した値が大きく、導電率が高い、板厚が９ｍｍ≦板厚≦６０ｍｍのＡｌ−Ｍｇ−Ｓｉ系合金板となしうる。
【００１８】
前項（２）に記載の発明によれば、不純物としてのＭｎ、Ｃｒ、およびＺｎが、それぞれ０．１質量％以下に規制されているから、引張強さが強く、０．２％耐力（ＭＰａ）を引張強さ（ＭＰａ）で除した値が大きく、導電率が高いＡｌ−Ｍｇ−Ｓｉ系合金板となしうる。
【００１９】
前項（３）に記載の発明によれば、不純物としてのＮｉ、Ｖ、Ｇａ、Ｐｂ、Ｓｎ、ＢｉおよびＺｒが、それぞれ０．０５質量％以下に規制されているから、引張強さが強く、０．２％耐力（ＭＰａ）を引張強さ（ＭＰａ）で除した値が大きく、導電率が高いＡｌ−Ｍｇ−Ｓｉ系合金板となしうる。
【００２０】
前項（４）に記載の発明によれば、不純物としてのＡｇが０．０５質量％以下に規制されているから、引張強さが強く、０．２％耐力（ＭＰａ）を引張強さ（ＭＰａ）で除した値が大きく、導電率が高いＡｌ−Ｍｇ−Ｓｉ系合金板となしうる。
【００２１】
前項（５）に記載の発明によれば、不純物としての希土類元素の合計含有量が０．１質量％以下に規制されているから、引張強さが強く、０．２％耐力（ＭＰａ）を引張強さ（ＭＰａ）で除した値が大きく、導電率が高いＡｌ−Ｍｇ−Ｓｉ系合金板となしうる。
【発明を実施するための形態】
【００２２】
本願発明者は、熱間圧延、冷間圧延を順次実施するＡｌ−Ｍｇ−Ｓｉ系合金板の製造方法において、熱間圧延上がりの合金板の表面温度を所定の温度以下とすることで、０．２％耐力（ＭＰａ）を引張強さ（ＭＰａ）で除した値が大きく、高い導電率と高い強度を有するＡｌ−Ｍｇ−Ｓｉ系合金板が得られることを見出し本発明に至った。
【００２３】
以下に、本願のＡｌ−Ｍｇ−Ｓｉ系合金板について詳細に説明する。
【００２４】
本願のＡｌ−Ｍｇ−Ｓｉ系合金板の組成において、各元素の添加目的および含有量の限定理由は下記のとおりである。
【００２５】
ＭｇおよびＳｉは強度の発現に必要な元素であり、それぞれの含有量はＳｉ：０．２質量％以上０．８質量％以下、Ｍｇ：０．３質量％以上１質量％以下とする。Ｓｉ含有量が０．２質量％未満あるいはＭｇ含有量が０．３質量％未満では十分な強度を得ることができない。一方、Ｓｉ含有量が０．８質量％、Ｍｇ含有量が１質量％を超えると、熱間圧延での圧延負荷が高くなって生産性が低下し、得られるアルミニウム板の成形加工性も悪くなる。Ｓｉ含有量は０．２質量％以上０．６質量％以下が好ましく、更に０．３２質量％以上０．６０質量％以下が好ましい。Ｍｇ含有量は０．４５質量％以上０．９質量％以下が好ましく、更に０．４５質量％以上０．５５質量％以下が好ましい。
【００２６】
ＦｅおよびＣｕは成形加工上必要な成分であるが、多量に含有すると耐食性が低下する。本願においてＦｅ含有量およびＣｕ含有量はそれぞれ０．５質量％以下に規制する。Ｆｅ含有量は０．３５質量％以下に規制することが好ましく、更に０．１質量％以上０．２５質量％以下であることが好ましい。Ｃｕ含有量は０．１質量％以下であることが好ましい。
【００２７】
ＴｉおよびＢは、合金をスラブに鋳造する際に結晶粒を微細化するとともに凝固割れを防止する効果がある。前記効果はＴｉまたはＢの少なくとも１種の添加により得られ、両方を添加してもよい。しかしながら、多量に含有すると、サイズの大きい晶出物が多く生成するため、製品の加工性や熱伝導性および導電率が低下する。Ｔｉ含有量は０．１質量以下が好ましく、更に０．００５質量％以上０．０５質量％以下が好ましい。また、Ｂ含有量は０．１質量％以下が好ましく、特に０．０６質量％以下が好ましい。
【００２８】
また、合金元素には種々の不純物元素が不可避的に含有されるが、ＭｎおよびＣｒは伝導性および導電性を低下させ、Ｚｎは含有量が多くなると合金材の耐食性を低下させるため少ないことが好ましい。不純物としてのＭｎ、Ｃｒ、およびＺｎのそれぞれの含有量は０．１質量％以下が好ましく、更に０．０５質量％以下が好ましい。
【００２９】
上記以外のその他の不純物元素としては、Ｎｉ、Ｖ、Ｇａ、Ｐｂ、Ｓｎ、Ｂｉ、Ｚｒ、Ａｇ、希土類等が挙げられるが、これらに限定されるものではなく、これらその他の不純物元素のうち希土類以外は個々の元素の含有量として０．０５質量％以下であることが好ましい。上記その他の不純物元素のうち希土類は、１種または複数種の元素が含まれていてもよく、ミッシュメタルの状態で含まれている鋳造用原料に由来するものでも良いが、希土類元素の合計含有量は０．１質量％以下であることが好ましく、更に０．０５質量％以下であることが好ましい。
【００３０】
次に、本願規定のＡｌ−Ｍｇ―Ｓｉ系合金板を得るための処理工程について記述する。
【００３１】
常法にて溶解成分調整し、Ａｌ−Ｍｇ―Ｓｉ系合金鋳塊を得る。得られた合金鋳塊に熱間圧延前加熱より前の工程として均質化処理を施すことが好ましい。
【００３２】
合金鋳瑰は半連続鋳造（ＤＣ）法、又は連続鋳造（ＣＣ）法のいずれの方法で製造しても良い。
【００３３】
前記均質化処理は、５００℃以上で行うことが好ましい。
【００３４】
前記熱間圧延前加熱はＡｌ−Ｍｇ―Ｓｉ系合金鋳塊中に晶出物およびＭｇ、Ｓｉを固溶させ均一な組織とするために実施するが、温度が高すぎると共晶融解が生じるため、４５０℃以上５８０℃以下で行うことが好ましく、特に５００℃以上５８０℃以下で行うことが好ましい。
【００３５】
Ａｌ−Ｍｇ―Ｓｉ系合金鋳塊に均質化処理を行った後冷却し、熱間圧延前加熱を行っても良いし、均質化処理と熱間圧延前加熱を連続して行っても良く、前記均質化処理および熱間圧延前加熱の好ましい温度範囲にて均質化処理と熱間圧延前加熱を兼ねて同じ温度で加熱しても良い。
【００３６】
鋳造後熱間圧延前加熱前に鋳塊の表面近傍の不純物層を除去する為に鋳塊に面削を施すことが好ましい。面削は鋳造後均質化処理前であっても良いし、均質化処理後熱間圧延前加熱前であってもよい。
【００３７】
熱間圧延前加熱後のＡｌ−Ｍｇ―Ｓｉ系合金鋳塊に熱間圧延を施す。
【００３８】
粗熱間圧延では、溶体化処理に準じてＭｇおよびＳｉが固溶された状態を保持した後、粗熱間圧延のパスによるＡｌ−Ｍｇ―Ｓｉ系合金材の冷却、もしくは粗熱間圧延のパスとパス後の強制冷却による温度降下により焼き入れの効果を得ことができる。
【００３９】
本願において粗熱間圧延の複数のパスのうち、パス直前Ａｌ−Ｍｇ―Ｓｉ系合金材の表面温度が３５０℃以上４７０℃以下でありパスによるＡｌ−Ｍｇ―Ｓｉ系合金材の冷却、もしくはパスとパス後の強制冷却による平均冷却速度が５０℃／分以上であるパスを制御パスと呼ぶ。制御パス直前のＡｌ−Ｍｇ―Ｓｉ系合金材の表面温度を３５０℃以上４７０℃以下としたのは、３５０℃未満では粗熱間圧延における急冷による焼き入れの効果が小さく、４７０℃より高い温度ではパス上がりのＡｌ−Ｍｇ―Ｓｉ系合金材の急冷が困難であるからである。
【００４０】
上記平均冷却速度は制御パスにおいて強制冷却を行わない場合は制御パスの開始から終了まで、制御パス後に強制冷却を行う場合は制御パスの開始から強制冷却の終了までのＡｌ−Ｍｇ―Ｓｉ系合金材の温度降下（℃）を要した時間（分）で除した値とする。
【００４１】
制御パス後の強制冷却は、Ａｌ−Ｍｇ―Ｓｉ系合金材を圧延しながら圧延後の部位に対し順次実施してもよいし、Ａｌ−Ｍｇ―Ｓｉ系合金材全体を圧延した後実施してもよい。強制冷却の方法は限定されないが、水冷であっても空冷であってもよいし、クーラントを利用してもよい。
【００４２】
前記制御パスは少なくとも１回実施することが好ましく、複数回実施しても良い。制御パスを複数回実施する場合、各々の制御パスについてパス後に強制冷却を行うか否かを選択できる。パス直前Ａｌ−Ｍｇ―Ｓｉ系合金材の表面温度が４７０〜３５０℃であって冷却速度が５０℃／分以上であれば制御パスは複数回実施することができるが、１回の制御パスでＡｌ−Ｍｇ―Ｓｉ系合金材の温度を３５０℃未満に降下させることにより効率よく効果的に焼き入れを行うことができる。
【００４３】
本願において、粗熱間圧延の最終パス後に強制冷却を行わない場合は、熱間圧延の最終パス直後のＡｌ−Ｍｇ―Ｓｉ系合金材の表面温度を粗熱間圧延上がり温度とし、粗熱間圧延の最終パス後に強制冷却を行う場合は、強制冷却終了直後のＡｌ−Ｍｇ―Ｓｉ系合金材の表面温度を粗熱間圧延上がり温度とする。
【００４４】
本願において粗熱間圧延の最終パスの終了をもって熱間圧延の終了とし、熱間圧延終了直後のＡｌ−Ｍｇ―Ｓｉ系合金材の表面温度は２５０℃以下とすることが好ましい。熱間圧延終了直後の合金材の温度を２５０℃以下とすることにより有効な焼き入れ効果が得られる。
【００４５】
熱間圧延終了直後のＡｌ−Ｍｇ―Ｓｉ系合金材の表面温度が高すぎると、焼き入れの効果が不足し、熱間圧延終了後冷間圧延終了前に熱処理を実施しても強度の向上が不十分となる。
【００４６】
制御パスが熱間圧延の最終パスとなるので、熱間圧延の最終パス直前のＡｌ−Ｍｇ―Ｓｉ系合金板の表面温度が４７０〜３５０℃であって、圧延もしくは圧延と圧延後の強制冷却により５０℃／分以上の冷却速度で合金板の表面温度が２５０℃以下となるように制御パスを実施することが好ましい。
【００４７】
また、熱間圧延終了後１６０℃〜１９０℃×２ｈの焼鈍を実施することが好ましい。
【００４８】
なお、本願のＡｌ−Ｍｇ―Ｓｉ系合金材の製造はコイルで行ってもよく、単板で行ってもよい。
【００４９】
上記の製造方法によれば、高い導電率を維持しつつ、強度を向上させた Aｌ−Ｍｇ―Ｓｉ系合金板が得られる。
【００５０】
本願のＡｌ−Ｍｇ―Ｓｉ系合金板の導電率は５１％＜導電率＜５４％(ＩＡＣＳ)、板厚は９ｍｍ≦板厚≦６０ｍｍ、引張強さは１５０ＭＰａ以上と規定する。本願のＡｌ−Ｍｇ―Ｓｉ系合金材の０．２％耐力（ＭＰａ）を引張強さ（ＭＰａ）で除した値は、０．６５以上１．００以下と規定する。
【実施例】
【００５１】
以下に本発明の実施例および比較例を示す。
【００５２】
表１に示す化学組成の異なるアルミニウム合金スラブをＤＣ鋳造法により得た。なお、希土類が含まれる化学組成番号２０の鋳塊はミッシュメタルが含まれる原料を鋳造に用いた。
［実施例１］
表１の化学組成番号１のアルミニウム合金スラブに面削を施した。次に、面削後の合金スラブに対し加熱炉中で５７０℃３ｈの均質化処理を実施した後、同じ炉中で温度を変化させ５４０℃４ｈの熱間圧延前加熱を実施した。熱間圧延前加熱後５４０℃のスラブを加熱炉中から取り出し、粗熱間圧延を開始した。粗熱間圧延中の合金板の厚さが２５ｍｍとなった後、パス直前の合金板温度４５１℃から平均冷却速度８０℃／分にて、粗熱間圧延の最終パスを実施し、粗熱間圧延上がり温度２２２℃で厚さ１０ｍｍの合金板とした。なお、粗熱間圧延の最終パスでは、圧延しながら合金板を移動させ、圧延後の合金板の部位に対し順次上下から水を合金板に噴霧する水冷による強制冷却を実施した。
【００５３】
熱間圧延終了後１６０℃×２ｈの焼鈍を実施した。
【００５４】
【表１】
2020033609.tif 000002
【００５５】
［実施例２〜３４、比較例１〜６］
表１に記載のアルミニウム合金スラブに面削を施した後、表２〜表６に記載の条件で、処理を施し、アルミニウム合金板を得た。なお、実施例１と同様に全ての実施例および比較例において均質化処理と熱間圧延前加熱は同じ炉で連続して実施し、粗熱間圧延最終パス後の強制冷却は、圧延しながら合金板を移動させ圧延後の合金板の部位に対し順次上下から水を合金板に噴霧する水冷または粗熱間圧延最終パス完了後に送風冷却する空冷のどちらかを選択した。また、実施例では熱間圧延後に焼鈍を実施した。また一部では焼鈍を実施しなかった。
【００５６】
比較例１および比較例２では、冷間圧延の途中に５５０℃１分の熱処理を施した後５℃／秒以上の速度での冷却を行う溶体化処理を実施した。
【００５７】
【表２】
2020033609.tif 000003
【００５８】
【表３】
2020033609.tif 000004
【００５９】
【表４】
2020033609.tif 000005
【００６０】
【表５】
2020033609.tif 000006
【００６１】
得られた合金板の引張強さ、０．２％耐力、導電率を以下の方法により評価した。
【００６２】
引張強さおよび０．２％耐力は、ＪＩＳ５号試験片について、常温で常法により測定した。
【００６３】
導電率は、国際的に採択された焼鈍標準軟銅（体積低効率１．７２４１×１０-2μΩｍ）の導電率を１００％ＩＡＣＳとしたときの相対値（％ＩＡＣＳ）として求めた。
【００６４】
引張強さ、０．２％耐力、０．２％耐力（ＭＰａ）を引張強さ（ＭＰａ）で除した値、導電率を表６および表７に示す。
【００６５】
【表６】
2020033609.tif 000007
【００６６】
【表７】
2020033609.tif 000008
【００６７】
各実施例は、いずれも本願規定の化学組成、引張強さ、０．２％耐力（ＭＰａ）を引張強さ（ＭＰａ）で除した値、導電率、及び板厚を満足したＡｌ−Ｍｇ−Ｓｉ系合金板である。一方、熱間圧延後に溶体化処理を実施した比較例１および比較例２は導電率が実施例に劣り、化学組成が本願規定範囲を満足しない比較例３〜比較例６は、引張強さもしくは導電率の少なくともどちらかが実施例に劣り、加工性に劣るものもある。